Formulation d’électrolyte réticulable comprenant au moins : - Une molécule hydrocarbonée comportant trois à six fonctions thiol, de préférence quatre ; - Un extenseur de chaîne bifonctionnel sous forme d’une chaîne hydrocarbonée portant deux doubles liaisons C=C ; - Un termineur de chaîne à ion unique («single-ion») monofonctionnel comportant une double liaison C=C et comprenant du lithium mobile ; - Un termineur de chaîne de type polyéthylène glycol monofonctionnel ; - Un catalyseur de type base nucléophile, dans laquelle le rapport molaire [doubles liaisons C=C]/[thiols] est de 1 . Formulation d’électrolyte réticulable selon la revendication 1 qui comprend un sel de lithium ou un mélange de sels de lithium soluble(s) dans la formulation et dans laquelle la quantité de sel(s) de lithium représente entre 2 et 30 % en masse par rapport à la masse de formulation totale, de préférence entre 5 et 15% en masse par rapport à la masse de formulation totale. Formulation d’électrolyte réticulable selon l’une des revendications précédentes dans laquelle le catalyseur est choisi parmi le 1,8-diazobicyclo[5.4.0]undéc-7-ène, la diméthylphénylphosphine, la triphénylphosphine ou la triéthylamine, la pyridine et la diméthylaminopyridine et de préférence choisi parmi le 1,8-diazobicyclo[5.4.0]undéc-7-ène, la diméthylphénylphosphine, la triphénylphosphine ou la triéthylamine, de manière très préférée la triéthylamine. Formulation d’électrolyte réticulable selon l’une des revendications précédentes dans laquelle la molécule hydrocarbonée comportant 3 à 6 fonctions thiol est choisie parmi le pentaérythritol tétrakis(3-mercaptopropionate), le triméthylolpropane tris(3-mercaptopropionate), un poly(mercaptopropyl)méthylsiloxane) ou un copolymère (mercaptopropyl)méthylsiloxane)-co-diméthylsiloxane de fonctionnalité moyenne supérieure ou égale à 3, de préférence est le pentaérythritol tétrakis(3-mercaptopropionate). Formulation d’électrolyte réticulable selon l’une des revendications précédentes dans laquelle l’extenseur de chaîne bifonctionnel est choisi parmi toute unité oligo-éthylène glycol portant deux doubles liaisons C=C ou toute unité norbornène, vinyl éther, allyl éther, acrylate, méthacrylate, alcène. Formulation d’électrolyte réticulable selon la revendication 5 dans laquelle l’extenseur de chaîne bifonctionnel est choisi parmi le poly(éthylène glycol)diméthacrylate, le PEG diacrylate, le PEG diallyl, le PEG divinyl Formulation d’électrolyte réticulable selon l’une des revendications précédentes dans lequel le termineur de chaîne à ion unique («single-ion») monofonctionnel est le lithium-3-((trifluorométhane) sulfonamidosulfonyl) propyl méthacrylate. Formulation d’électrolyte réticulable selon l’une des revendications précédentes dans lequel le termineur de chaîne polyéthylène glycol est choisi parmi le poly(éthylène glycol) méthyléther acrylate, le poly(éthylène glycol) allyl méthyléther, le poly(éthylène glycol) vinyl méthyléther ou le poly(éthylène glycol) maléimide méthyléther. Formulation d’électrolyte réticulable selon l’une des revendications précédentes comprenant le catalyseur en quantité telle que le ratio molaire fonctions thiol sur catalyseur soit compris entre 200 et 600. Formulation d’électrolyte réticulable selon l’une des revendications précédentes comprenant un deuxième extenseur de chaîne de la famille des dithiols, de préférence choisi parmi les polymères polydiméthylsiloxane (PDMS) ou polyéthylèneglycol (PEG) terminés par des fonctions mercaptoéthyl ou mercaptopropyl à ses deux extrémités. Formulation d’électrolyte réticulable selon l’une des revendications précédentes comprenant un plastifiant choisi parmi les composés suivants : oligo-éthylène glycol, ester de carbonate, succinonitrile, solvant polaire aprotique ou liquide ionique aprotique, ledit plastifiant représentant de 2 à 30%, de préférence de 5 à 15 % massique par rapport à la masse totale de formulation. Procédé de préparation d’un électrolyte solide réticulé dans lequel : a) on réticule la formulation d’électrolyte réticulable selon l’une des revendications précédentes, en présence éventuelle d’un solvant non aqueux, au moyen du catalyseur présent dans la formulation et par activation thermique pour former un polymère conducteur des ions lithium, b) on évapore le solvant éventuel présent dans ledit polymère afin d’obtenir un électrolyte solide réticulé. Procédé de préparation d’un électrolyte solide réticulé selon la revendication 12 dans lequel l’activation thermique est effectuée par chauffage de la formulation à une température comprise entre 50 et 80°C pendant une durée comprise entre 1 et 24 heures et préférentiellement entre 6 heures et 12 heures. Procédé de préparation d’un électrolyte solide réticulé sous forme d’électrode selon la revendication 12 ou 13 dans lequel à l’étape a) on imprègne une électrode poreuse par la formulation d’électrolyte réticulable par enduction ou pulvérisation, puis on réticule la formulation enduite ou pulvérisée, ou on ajoute dans la formulation d’électrolyte réticulable à l’étape a) une matière active et un percolant électronique pour formuler une encre d’électrode qui est enduite, puis réticulée pour obtenir une électrode solide. Utilisation de l’électrolyte réticulé obtenu par réticulation de la formulation selon l’une des revendications 1 à 11 ou obtenu par le procédé selon l’une des revendications 12 à 14 comme électrolyte solide de batterie Li-ion tout solide ou comme composant de l’électrode positive (posolyte ou catholyte) ou négative (négolyte ou anolyte) d’un système électrochimique.